(57)【要約】【課題】２成分現像剤の画像濃度安定性及び耐かぶり性を向上できるキャリアを提供する。【解決手段】本発明のキャリアは、キャリア粒子を含む。前記キャリア粒子は、キャリアコアと、前記キャリアコアの表面を被覆する被覆層とを備える。前記被覆層は、シリコーン樹脂を含有するマトリックスと、前記マトリックスに分散するシリコーン樹脂粒子とを含み、かつ径方向内側の第１領域と径方向外側の第２領域とから構成される。前記シリコーン樹脂粒子は、９９．９質量％が前記第１領域に含有され、かつ０．１質量％が前記第２領域に含有される。前記第１領域における前記シリコーン樹脂粒子の含有割合は、２０質量％以上８０質量％以下である。前記シリコーン樹脂粒子の個数平均１次粒子径は、０．０８μｍ以上２．２０μｍ以下である。【選択図】図２
2020112650.tif 000002
【特許請求の範囲】
【請求項１】
キャリア粒子を含むキャリアであって、
前記キャリア粒子は、キャリアコアと、前記キャリアコアの表面を被覆する被覆層とを備え、
前記被覆層は、シリコーン樹脂を含有するマトリックスと、前記マトリックスに分散するシリコーン樹脂粒子とを含み、かつ径方向内側の第１領域と径方向外側の第２領域とから構成され、
前記シリコーン樹脂粒子は、９９．９質量％が前記第１領域に含有され、かつ０．１質量％が前記第２領域に含有され、
前記第１領域における前記シリコーン樹脂粒子の含有割合は、１５質量％以上８５質量％以下であり、
前記シリコーン樹脂粒子の個数平均１次粒子径は、０．０８μｍ以上２．２０μｍ以下である、キャリア。
【請求項２】
前記被覆層の合計厚さにおける前記第１領域の厚さの割合は、４０％以上７０％以下である、請求項１に記載のキャリア。
【請求項３】
前記キャリアコア１００質量部に対する前記被覆層の質量は、１．５質量部以上２０．０質量部以下である、請求項１又は２に記載のキャリア。
【請求項４】
前記マトリックスが含有する前記シリコーン樹脂は、メチル基及びフェニル基のうち少なくとも１つを有する、請求項１〜３の何れか一項に記載のキャリア。
【請求項５】
キャリア粒子を含むキャリアの製造方法であって、
キャリアコアに第１被覆溶液を塗布する第１塗布工程と、
前記第１被覆溶液が塗布された前記キャリアコアに第２被覆溶液を塗布する第２塗布工程と、
前記第１被覆溶液及び前記第２被覆溶液が塗布された前記キャリアコアを加熱する加熱工程とを備え、
前記第１被覆溶液は、未硬化のシリコーン樹脂とシリコーン樹脂粒子とを含有し、
前記第１被覆溶液の硬化残分における前記シリコーン樹脂粒子の含有割合は、１５質量％以上８５質量％以下であり、
前記シリコーン樹脂粒子の個数平均１次粒子径は、０．０８μｍ以上２．２０μｍ以下であり、
前記第２被覆溶液は、未硬化のシリコーン樹脂を含有し、シリコーン樹脂粒子を含有しない、キャリアの製造方法。
【発明の詳細な説明】
【技術分野】
【０００１】
本発明は、キャリア及びその製造方法に関する。
【背景技術】
【０００２】
２成分現像剤に用いるキャリアとしては、耐久性の観点から、キャリアコアと、キャリアコアの表面を被覆する被覆層とを備えるキャリアが用いられる場合がある。特許文献１では、アクリル樹脂と、アクリル樹脂中に分散するシリコーン樹脂粒子とを含有する被覆層を備えるキャリアが提案されている。また、特許文献２では、シリコーン樹脂と、シリコーン樹脂中に分散するシリコーン樹脂粒子とを含有する被覆層を備えるキャリアが提案されている。
【先行技術文献】
【特許文献】
【０００３】
【特許文献１】特開２０１０−１４５４７１号公報
【特許文献２】特開２０１６−１８０９０２号公報
【発明の概要】
【発明が解決しようとする課題】
【０００４】
しかし、特許文献１及び２に記載のキャリアを用いた２成分現像剤は、長期使用において、画像濃度の低下と、画像かぶりとを生じる傾向があることが本発明者の検討により判明した。この傾向は、使用時に印字率を変動させた場合に顕著であった。
【０００５】
本発明は、上述の課題に鑑みてなされたものであり、その目的は、２成分現像剤の画像濃度安定性及び耐かぶり性を向上できるキャリアを提供することである。
【課題を解決するための手段】
【０００６】
本発明のキャリアは、キャリア粒子を含む。前記キャリア粒子は、キャリアコアと、前記キャリアコアの表面を被覆する被覆層とを備える。前記被覆層は、シリコーン樹脂を含有するマトリックスと、前記マトリックスに分散するシリコーン樹脂粒子とを含み、かつ径方向内側の第１領域と径方向外側の第２領域とから構成される。前記シリコーン樹脂粒子は、９９．９質量％が前記第１領域に含有され、かつ０．１質量％が前記第２領域に含有される。前記第１領域における前記シリコーン樹脂粒子の含有割合は、１５質量％以上８５質量％以下である。前記シリコーン樹脂粒子の個数平均１次粒子径は、０．０８μｍ以上２．２０μｍ以下である。
【０００７】
本発明のキャリアの製造方法は、キャリア粒子を含むキャリアの製造方法であって、キャリアコアに第１被覆溶液を塗布する第１塗布工程と、前記第１被覆溶液が塗布された前記キャリアコアに第２被覆溶液を塗布する第２塗布工程と、前記第１被覆溶液及び前記第２被覆溶液が塗布された前記キャリアコアを加熱する加熱工程とを備える。前記第１被覆溶液は、未硬化のシリコーン樹脂とシリコーン樹脂粒子とを含有する。前記第１被覆溶液の硬化残分における前記シリコーン樹脂粒子の含有割合は、１５質量％以上８５質量％以下である。前記シリコーン樹脂粒子の個数平均１次粒子径は、０．０８μｍ以上２．２０μｍ以下である。前記第２被覆溶液は、未硬化のシリコーン樹脂を含有し、シリコーン樹脂粒子を含有しない。
【発明の効果】
【０００８】
本発明のキャリア及びその製造方法は、２成分現像剤の画像濃度安定性及び耐かぶり性を向上できるキャリアを提供できる。
【図面の簡単な説明】
【０００９】
【図１】本発明の第１実施形態に係るキャリアにおけるキャリア粒子の断面の一例を示す図である。
【図２】図１のキャリア粒子の拡大図である。
【発明を実施するための形態】
【００１０】
以下、本発明の好適な実施形態について説明する。なお、トナーは、トナー粒子の集合体（例えば粉体）である。外添剤は、外添剤粒子の集合体（例えば粉体）である。キャリアは、キャリア粒子の集合体（例えば粉体）である。粉体（より具体的には、トナー粒子の粉体、外添剤粒子の粉体、キャリア粒子の粉体等）に関する評価結果（形状、物性等を示す値）は、何ら規定していなければ、粉体から粒子を相当数選び取って、それら粒子の各々について測定した値の個数平均である。
【００１１】
粉体の体積中位径（Ｄ50）の測定値は、何ら規定していなければ、レーザー回折／散乱式粒度分布測定装置（株式会社堀場製作所製「ＬＡ−９５０」）を用いて測定されたメディアン径である。
【００１２】
粉体の個数平均１次粒子径は、何ら規定していなければ、走査型電子顕微鏡を用いて測定した１次粒子の円相当径（ヘイウッド径：１次粒子の投影面積と同じ面積を有する円の直径）の個数平均値である。粉体の個数平均１次粒子径は、例えば１００個の１次粒子の円相当径の個数平均値である。なお、粒子の個数平均１次粒子径は、特に断りがない限り、粉体中の粒子の個数平均１次粒子径を指す。
【００１３】
帯電性は、何ら規定していなければ、摩擦帯電における帯電性を意味する。摩擦帯電における正帯電性の強さ（又は負帯電性の強さ）は、公知の帯電列などで確認できる。例えばトナーは、日本画像学会から提供される標準キャリア（負帯電性トナー用標準キャリア：Ｎ−０１、正帯電性トナー用標準キャリア：Ｐ−０１）と混ぜて攪拌することで、測定対象を摩擦帯電させる。摩擦帯電させる前と後とでそれぞれ、例えば帯電量測定装置（Ｑ／ｍメーター）で測定対象の帯電量を測定し、摩擦帯電の前後での帯電量の変化が大きい測定対象ほど帯電性が強いことを示す。
【００１４】
材料の「主成分」は、何ら規定していなければ、質量基準で、その材料に最も多く含まれる成分を意味する。
【００１５】
以下、化合物名の後に「系」を付けて、化合物及びその誘導体を包括的に総称する場合がある。化合物名の後に「系」を付けて重合体名を表す場合には、重合体の繰り返し単位が化合物又はその誘導体に由来することを意味する。アクリル及びメタクリルを包括的に「（メタ）アクリル」と総称する場合がある。以下に記載する各成分については、特に断りのない限り、１種単独で用いてもよく、２種以上を組み合わせて用いてもよい。
【００１６】
＜第１実施形態：キャリア＞
本発明の第１実施形態は、キャリアに関する。本実施形態に係るキャリアは、キャリア粒子を含む。キャリア粒子は、キャリアコアと、キャリアコアの表面を被覆する被覆層とを備える。被覆層は、シリコーン樹脂を含有するマトリックスと、マトリックスに分散するシリコーン樹脂粒子とを含み、かつ径方向内側の第１領域と径方向外側の第２領域とから構成される。シリコーン樹脂粒子は、９９．９質量％が第１領域に含有され、かつ０．１質量％が第２領域に含有される。第１領域におけるシリコーン樹脂粒子の含有割合は、１５質量％以上８５質量％以下である。シリコーン樹脂粒子の個数平均１次粒子径は、０．０８μｍ以上２．２０μｍ以下である。
【００１７】
本実施形態に係るキャリアは、例えば、トナーと混合することで２成分現像剤として用いることができる。２成分現像剤は、例えば電子写真装置（画像形成装置）において画像の形成に用いることができる。２成分現像剤は、現像装置内においてキャリア及びトナーが攪拌されることで、トナーが帯電する。
【００１８】
本実施形態に係るキャリアは、上述の構成を備えることにより、２成分現像剤の画像濃度安定性及び耐かぶり性を向上できる。その理由を以下に説明する。本実施形態に係るキャリアが含むキャリア粒子は、被覆層を備える。この被覆層は、マトリックスであるシリコーン樹脂に、適量の補強材（特定サイズのシリコーン樹脂粒子）が分散しているため強度に優れ、キャリアコアの露出を抑制できる。ここで、一般的に、キャリア粒子の被覆層に補強材を添加した場合、被覆層の摩耗等によってキャリア粒子の表面に補強材が露出する傾向がある。キャリア粒子の表面に補強材が露出した場合、キャリア粒子の表面の材質が変化し、キャリア粒子がトナーに付与する帯電量が変動する傾向がある。また、キャリア粒子の表面に補強材が露出した場合、キャリア粒子の表面に凹凸が生じ、キャリアの流動性が低下する傾向がある。これらの結果、画像濃度の低下及びかぶりが生じる可能性がある。これに対し、本実施形態に係るキャリアは、シリコーン樹脂粒子が被覆層の径方向内側（第１領域）に偏在し、被覆層が摩耗してもシリコーン樹脂粒子が表面に露出し難いため、優れた流動性を長期に渡って維持できる。また、被覆層の含有するマトリックス及び補強材は、何れもシリコーン樹脂であり、同程度の帯電性を有する傾向がある。そのため、キャリア粒子は、仮に被覆層の摩耗等によってシリコーン樹脂粒子が表面に露出した場合においても、トナーの帯電量を変動させ難い。このように、本実施形態に係るキャリアは、優れた流動性を長期に渡って維持でき、かつ被覆層が摩耗してもトナーの帯電量が変動し難いため、２成分現像剤の画像濃度安定性及び耐かぶり性を向上できる。
【００１９】
図１は、キャリアが含むキャリア粒子１の断面の一例を示す。キャリア粒子１は、キャリアコア１１と、キャリアコア１１の表面を被覆する被覆層１２とを備える。被覆層１２は、キャリアコア１１の表面の全面を被覆している。
【００２０】
図２は、図１のキャリア粒子１の表面付近の拡大図である。被覆層１２は、径方向内側の第１領域１２ａ及び径方向外側の第２領域１２ｂにより構成されている。被覆層１２は、シリコーン樹脂を含有するマトリックス１３と、マトリックス１３に分散するシリコーン樹脂粒子１４とにより主に構成されている。シリコーン樹脂粒子１４は、被覆層１２において、第１領域１２ａに偏在している。具体的には、シリコーン樹脂粒子１４のうち、９９．９質量％は第１領域１２ａに含有され、０．１質量％が第２領域１２ｂに含有される。
【００２１】
被覆層１２において、第１領域１２ａ及び第２領域１２ｂの境界線Ａの位置は、例えば以下の方法により求めることができる。まず、キャリア粒子１の断面を電子顕微鏡により観察し、長方形状の測定領域を定める。測定領域には、被覆層１２の表面と、キャリアコア１１及び被覆層１２の界面とが含まれるようにする。また、測定領域は、その幅方向がキャリアコア１１及び被覆層１２の界面と平行であり、かつ幅方向の長さが１００ｎｍ以上の領域とする。なお、キャリアコア１１及び被覆層１２の界面が曲線状である場合、その平均線を界面と見なすことができる。測定領域において、被覆層１２に存在するシリコーン樹脂粒子１４の総面積Ｓ1を算出する。次に、キャリアコア１１及び被覆層１２の界面と平行する仮想直線を、測定領域における被覆層１２の任意の位置に設定し、界面及び仮想直線の間に存在するシリコーン樹脂粒子１４の面積Ｓ2を求める。仮想直線の位置をキャリアコア１１から離間させるほど、仮想直線及び界面の間に存在するシリコーン樹脂粒子１４の面積Ｓ2は増大する。１００×Ｓ2／Ｓ1が９９．９％となる位置の仮想直線を、第１領域１２ａ及び第２領域１２ｂの境界線Ａとする。
【００２２】
以上、図１及び図２に基づいてキャリア粒子１について説明した。但し、本実施形態に係るキャリアにおけるキャリア粒子は、図１及び図２に示すキャリア粒子に限定されない。具体的には、キャリアコアの表面は、一部が被覆層で被覆されずに露出していてもよい。また、被覆層は、１又は複数の界面が存在する多層構造を有していてもよい。但し、被覆層は、界面を起点とした剥離を抑制する観点から、単層構造を有することが好ましい。更に、シリコーン樹脂粒子の含有割合が高い場合、マトリックスはシリコーン樹脂粒子間を充填するバインダーとして機能していてもよい。以下、キャリア粒子の各構成について詳細を説明する。
【００２３】
［キャリアコア］
キャリアコアは、磁性材料を含有することが好ましい。キャリアコアは、磁性材料の粒子であってもよく、結着樹脂と、結着樹脂中に分散した磁性材料の粒子とを備える粒子（以下、樹脂キャリアコアと記載することがある）であってもよい。
【００２４】
キャリアコアに含有される磁性材料としては、例えば、強磁性金属（より具体的には、鉄、コバルト、ニッケル、及びこれら金属の１種以上を含む合金等）、並びに強磁性金属酸化物が挙げられる。強磁性金属酸化物としては、フェライトと、スピネルフェライトの１種であるマグネタイトとが挙げられる。フェライトとしては、例えば、Ｂａフェライト、Ｍｎフェライト、Ｍｎ−Ｚｎフェライト、Ｎｉ−Ｚｎフェライト、Ｍｎ−Ｍｇフェライト、Ｃａ−Ｍｇフェライト、Ｌｉフェライト、Ｃｕ−Ｚｎフェライト、及びＭｎ−Ｍｇ−Ｓｒフェライトが挙げられる。キャリアコアの製造方法としては、例えば、磁性材料を粉砕及び焼成する工程を含む方法が挙げられる。キャリアコアの製造において、磁性材料の添加量（特に、強磁性材料の割合）を変更することで、キャリアの飽和磁化を調整することができる。また、キャリアコアの製造において、焼成温度を変更することで、キャリアコアの円形度を調整することができる。なお、キャリアコアは、市販品を使用してもよい。
【００２５】
キャリアコアとして用いる磁性材料の粒子としては、例えば、フェライト粒子が挙げられる。フェライト粒子は、２成分現像剤による画像形成のために十分な磁性を有する傾向がある。なお、一般的な製法により製造されたフェライト粒子は、真球にはならず、表面に適度な凹凸を有する傾向がある。キャリアコアがフェライト粒子（フェライトコア）である場合、フェライトコアの表面と被覆層との密着性を向上させる観点から、フェライトコアの表面の算術平均粗さ（詳しくは、ＪＩＳ（日本工業規格）Ｂ０６０１−２０１３で規定される算術平均粗さＲａ）としては、０．３μｍ以上２．０μｍ以下が好ましい。
【００２６】
樹脂キャリアコアにおける結着樹脂としては、ポリエステル樹脂、ウレタン樹脂、又はフェノール樹脂が好ましく、フェノール樹脂がより好ましい。樹脂キャリアコアにおける磁性材料の粒子としては、例えば上記磁性材料において例示した磁性材料のうち１種以上の磁性材料を含む粒子が挙げられる。
【００２７】
キャリア粒子において、キャリアコア及び被覆層の合計質量に対するキャリアコアの質量割合としては、７０質量％以上９９質量％以下が好ましく、９０質量％以上９７質量％以下がより好ましい。
【００２８】
良好な現像性を得るためには、キャリアコアの体積中位径（Ｄ50）としては、２０μｍ以上７０μｍ以下が好ましい。
【００２９】
キャリアコアの飽和磁化としては、例えば、５０ｅｍｕ／ｇ以上９０ｅｍｕ／ｇ以下とすることができる。
【００３０】
［被覆層］
被覆層は、マトリックス及びシリコーン樹脂粒子を含む。被覆層の厚さとしては、１．０μｍ以上７．５μｍ以下が好ましい。同様の観点から、キャリアコア１００質量部に対する被覆層の質量としては、１．５質量部以上２０．０質量部以下が好ましく、５．０質量部以上１０．０質量部以下がより好ましい。
【００３１】
被覆層の第１領域の厚さとしては、０．５μｍ以上５．０μｍ以下が好ましい。第１領域の厚さを０．５μｍ以上とすることで、キャリアコアの露出を抑制できる。第１領域の厚さを５．０μｍ以下とすることで、トナーを適度に帯電させ易くなる。
【００３２】
被覆層の第２領域の厚さとしては、０．５μｍ以上２．５μｍ以下が好ましい。第２領域の厚さを０．５μｍ以上とすることで、シリコーン樹脂粒子に由来するキャリア粒子表面の凹凸を軽減し、キャリアの流動性を向上できる。第２領域の厚さを２．５μｍ以下とすることで、トナーを適度に帯電し易くなる。
【００３３】
被覆層の合計厚さにおける第１領域の厚さの割合（１００×第１領域の厚さ／（第１領域の厚さ＋第２領域の厚さ））としては、４０％以上７０％以下が好ましく、５５％以上７０％以下がより好ましい。
【００３４】
被覆層の厚さは、市販の画像解析ソフトウェア（例えば、三谷商事株式会社製「ＷｉｎＲＯＯＦ」）を用いてキャリア粒子の断面のＳＥＭ（走査型電子顕微鏡）撮影像を解析することによって計測できる。キャリア粒子の断面は、例えば、断面試料作製装置（日本電子株式会社製「クロスセクションポリッシャ（登録商標）」）を用いて作製できる。キャリア粒子の断面は染色されていてもよい。特定の１個のキャリア粒子において被覆層の厚さが均一でない場合には、均等に離間した４箇所（詳しくは、キャリア粒子の断面の略中心で直交する２本の直線を引き、それら２本の直線が被覆層と交差する４箇所）の各々で被覆層の厚さを測定し、得られた４つの測定値の算術平均を、そのキャリア粒子の評価値（被覆層の厚さ）とする。
【００３５】
キャリアコアの表面において、被覆層で被覆された領域の面積割合（被覆層の被覆率）としては、９０％以上１００％以下が好ましく、９５％以上１００％以下がより好ましい。
【００３６】
被覆層におけるマトリックス及びシリコーン樹脂粒子の合計含有割合としては、９０質量％以上が好ましく、９９質量％以上がより好ましく、１００質量％が更に好ましい。
【００３７】
（シリコーン樹脂）
被覆層のマトリックスが含有するシリコーン樹脂としては、アルキル基及びアリール基のうち少なくとも一方を側鎖に有するシリコーン樹脂が好ましい。アルキル基としては、炭素原子数１以上５以下のアルキル基（例えば、メチル基、エチル基、ｎ−プロピル基、ｉｓｏ−プロピル基、鎖状若しくは分岐状のブチル基、又は鎖状若しくは分岐状のペンチル基）が好ましく、メチル基がより好ましい。アリール基としては、炭素原子数６以上１４以下のアリール基（例えば、フェニル基、ナフチル基又はアントラセニル基）が好ましく、フェニル基がより好ましい。シリコーン樹脂としては、メチル基及びフェニル基のうち少なくとも一方を有するシリコーン樹脂が好ましい。また、キャリア粒子の製造を容易にする観点から、シリコーン樹脂としては、熱硬化型シリコーン樹脂の硬化物が好ましい。
【００３８】
第１領域のマトリックスが含有するシリコーン樹脂と、第２領域のマトリックスが含有するシリコーン樹脂とは、同一であっても異なっていてもよいが、同一であることが好ましい。
【００３９】
（シリコーン樹脂粒子）
シリコーン樹脂粒子が含有するシリコーン樹脂としては、例えば、ＳｉＨ基を有するポリシロキサン化合物とオレフィン性二重結合を有するシロキサン化合物とに由来するシリコーン樹脂が好ましい。ＳｉＨ基を有するシロキサン化合物としては、メチルハイドロジェンシロキサンが好ましい。オレフィン性二重結合を有するシロキサン化合物としては、メチルビニルポリシロキサンが好ましい。シリコーン樹脂粒子におけるシリコーン樹脂の含有割合としては、８０質量％以上が好ましく、９５質量％以上がより好ましく、１００質量％が更に好ましい。
【００４０】
シリコーン樹脂粒子の個数平均１次粒子径としては、０．０８μｍ以上２．２０μｍ以下であり、０．５０μｍ以上１．５０μｍ以下が好ましい。シリコーン樹脂粒子の個数平均１次粒子径を０．０８μｍ以上２．２０μｍ以下とすることで、被覆層の強度を向上できる。
【００４１】
被覆層の第１領域におけるシリコーン樹脂粒子の含有割合としては、１５質量％以上８５質量％以下であり、３０質量％以上６５質量％以下が好ましい。第１領域におけるシリコーン樹脂粒子の含有割合を１５質量％以上８５質量％以下とすることで、被覆層の強度を向上できる。
【００４２】
被覆層におけるシリコーン樹脂粒子の含有割合としては、５質量％以上６５質量％以下であり、１５質量％以上３０質量％以下が好ましい。被覆層におけるシリコーン樹脂粒子の含有割合を５質量％以上６５質量％以下とすることで、被覆層の強度を向上できる。
【００４３】
（２成分現像剤）
本実施形態に係るキャリアの用途の一例について説明する。本実施形態に係るキャリアは、２成分現像剤の成分として用いることができる。２成分現像剤は、キャリア及びトナーを含む。２成分現像剤は、例えば混合機（より具体的には、ボールミル、ロッキングミキサ（登録商標）等）を用いて、キャリアと、トナーとを攪拌しながら混合することで得られる。キャリア１００質量部に対するトナーの配合量としては、１質量部以上２０質量部以下が好ましく、３質量部以上１５質量部以下がより好ましい。
【００４４】
トナー粒子は、トナー母粒子のみを備えてもよい。また、トナー粒子は、トナー母粒子と、トナー母粒子の表面に付着した外添剤とを備えてもよい。トナー粒子は、シェル層を備えないトナー粒子であってもよく、シェル層を備えるトナー粒子（以下、カプセルトナー粒子と記載することがある）であってもよい。カプセルトナー粒子は、例えば結着樹脂を含有するトナーコアと、トナーコアの表面を覆うシェル層とを備える。シェル層は、樹脂を含む。カプセルトナー粒子は、例えば、低温で溶融するトナーコアを、耐熱性に優れるシェル層で覆うことで、トナーの耐熱保存性及び低温定着性の両立を図ることが可能になる。
【００４５】
画像形成に適したトナーを得るためには、トナー母粒子の体積中位径（Ｄ50）としては、４μｍ以上９μｍ以下が好ましい。
【００４６】
トナー母粒子は、例えば主成分として結着樹脂を含有する。トナー母粒子は、結着樹脂に加え、必要に応じて内添剤（例えば、着色剤、離型剤、電荷制御剤、及び磁性粉の少なくとも１つ）を更に含有してもよい。
【００４７】
結着樹脂としては、トナーの低温定着性を向上させる観点から、ポリエステル樹脂が好ましい。トナー母粒子における結着樹脂の含有割合としては、６０質量％以上９５質量％以下が好ましく、７５質量％以上９０質量％以下がより好ましい。
【００４８】
トナー母粒子は、着色剤を含有することが好ましい。着色剤としては、トナーの色に合わせて公知の顔料又は染料を用いることができるが、例えば、黒色着色剤及びカラー着色剤を用いることができる。トナー母粒子が着色剤を含有する場合、その含有量としては、トナーにより形成される画像の画質を向上させる観点から、結着樹脂１００質量部に対して、１．０質量部以上２０．０質量部以下が好ましく、３．０質量部以上１０．０質量部以下がより好ましい。
【００４９】
トナー母粒子は、離型剤を含有することが好ましい。離型剤は、例えば、トナーに耐ホットオフセット性を付与する目的で使用される。トナー母粒子が離型剤を含有する場合、その含有量としては、トナーの耐ホットオフセット性を向上させる観点から、結着樹脂１００質量部に対して、１．０質量部以上２０．０質量部以下が好ましく、５．０質量部以上１５．０質量部以下がより好ましい。
【００５０】
トナー母粒子は、電荷制御剤を含有することが好ましい。電荷制御剤は、例えば、トナーの帯電安定性又は帯電立ち上がり特性を向上させる目的で使用される。トナーの帯電立ち上がり特性は、短時間で所定の帯電レベルにトナーを帯電させることができるか否かの指標になる。電荷制御剤としては、４級アンモニウム塩が好ましい。電荷制御剤の含有量としては、結着樹脂１００質量部に対して、０．１質量部以上１０質量部以下が好ましい。
【００５１】
トナー粒子は、トナー母粒子の表面に付着する外添剤を備えることが好ましい。外添剤は、外添剤粒子を含む。外添剤粒子としては、無機粒子が好ましい。無機粒子としては、例えば、シリカ粒子、及び金属酸化物（より具体的には、アルミナ、酸化チタン、酸化マグネシウム、酸化亜鉛、チタン酸ストロンチウム、及びチタン酸バリウム）の粒子が挙げられる。無機粒子としては、酸化チタン粒子又はシリカ粒子が好ましい。無機粒子の個数平均１次粒子径としては、１ｎｍ以上１００ｎｍ以下が好ましく、５ｎｍ以上４０ｎｍ以下がより好ましい。
【００５２】
トナー粒子が外添剤を備える場合、その含有量としては、トナー母粒子１００質量部に対して、０．０１質量部以上１０．０質量部以下が好ましく、０．１質量部以上５．０質量部以下がより好ましい。
【００５３】
＜第２実施形態：キャリアの製造方法＞
本発明の第２実施形態は、キャリア粒子を含むキャリアの製造方法であって、キャリアコアに第１被覆溶液を塗布する第１塗布工程と、第１被覆溶液が塗布されたキャリアコアに第２被覆溶液を塗布する第２塗布工程と、第１被覆溶液及び第２被覆溶液が塗布されたキャリアコアを加熱する加熱工程とを備える。第１被覆溶液は、未硬化のシリコーン樹脂とシリコーン樹脂粒子とを含有する。第１被覆溶液の硬化残分におけるシリコーン樹脂粒子の含有割合は、１５質量％以上８５質量％以下である。シリコーン樹脂粒子の個数平均１次粒子径は、０．０８μｍ以上２．２０μｍ以下である。第２被覆溶液は、未硬化のシリコーン樹脂を含有し、シリコーン樹脂粒子を含有しない。ここで、「第２被覆溶液がシリコーン樹脂粒子を含有しない」とは、第２被覆溶液の固形分におけるシリコーン樹脂粒子の含有割合が０．１質量％未満であることを示す。
【００５４】
本実施形態に係るキャリアの製造方法は、上述した第１実施形態に係るキャリアの好適な製造方法の一例である。第１被覆溶液及び第２被覆溶液が含有する未硬化のシリコーン樹脂としては、未硬化の熱硬化型シリコーン樹脂が好ましい。以下、第１実施形態と重複する構成要素については、説明を省略する。
【００５５】
［第１塗布工程］
本工程では、キャリアコアに第１被覆溶液を塗布する。第１被覆溶液をキャリアコアに塗布する方法としては、例えば、第１被覆溶液にキャリアコアを浸漬させる方法、又は流動層中のキャリアコアに第１被覆溶液を噴霧する方法が挙げられる。
【００５６】
第１被覆溶液の硬化残分におけるシリコーン樹脂粒子の含有割合は、１５質量％以上８５質量％以下であり、３０質量％以上６５質量％以下が好ましい。シリコーン樹脂粒子の個数平均１次粒子径は、０．０８μｍ以上２．２０μｍ以下であり、０．５０μｍ以上１．５０μｍ以下が好ましい。
【００５７】
第１被覆溶液の塗布量としては、キャリアコア１００質量部に対して、０．５質量部以上２０．０質量部以下が好ましく、３．０質量部以上８．０質量部以下がより好ましい。
【００５８】
第１被覆溶液は、溶剤を含有することが好ましい。溶剤としては、例えば、ケトン系溶剤（より具体的には、メチルエチルケトン及びメチルイソブチルケトン等）、環状エーテル系溶剤（より具体的には、テトラヒドロフラン及びテトラヒドロピラン等）、アルコール系溶剤（より具体的には、ノルマルブタノール及びイソブタノール等）、エステル系溶剤（より具体的には、酢酸エチル及び酢酸イソブチル等）又は芳香族炭化水素溶剤（より具体的には、トルエン及びキシレン等）が挙げられる。第１被覆溶液の溶剤としては、メチルエチルケトンが好ましい。
【００５９】
なお、キャリアの製造方法は、第１被覆溶液及び第２被覆溶液の混和を抑制するため、第１塗布工程後に第１被覆溶液を塗布したキャリアコアを加熱する工程を更に備えてもよい。但し、第１被覆溶液及び第２被覆溶液の粘度が十分に高い場合、このような工程は不要である。
【００６０】
［第２塗布工程］
本工程では、第１被覆溶液が塗布されたキャリアコアに第２被覆溶液を塗布する。第２被覆溶液の塗布方法としては、例えば、上述の第１被覆溶液の塗布方法と同様の方法を採用することができる。
【００６１】
第２被覆溶液は、溶剤を含有することが好ましい。第２被覆溶液における未硬化のシリコーン樹脂及び溶剤としては、第１被覆溶液において例示した未硬化のシリコーン樹脂及び溶剤と同様とすることができる。
【００６２】
第２被覆溶液の塗布量としては、キャリアコア１００質量部に対して、０．５質量部以上１５．０質量部以下が好ましく、２．０質量部以上５．０質量部以下がより好ましい。
【００６３】
［加熱工程］
本工程では、第１被覆溶液及び第２被覆溶液が塗布されたキャリアコアを加熱する。これにより、第１被覆溶液及び第２被覆溶液に含まれる未硬化のシリコーン樹脂が硬化する。その結果、第１被覆溶液は、第１実施形態において説明した被覆層の第１領域を実質的に形成する。また、第２被覆溶液は、第１実施形態において説明した被覆層の第２領域を実質的に形成する。
【００６４】
本工程における加熱条件としては、例えば、加熱温度を２００℃以上３００℃以下、加熱時間を３０分以上９０分以下とすることができる。
【実施例】
【００６５】
以下、実施例を用いて本発明を更に具体的に説明する。しかし、本発明は実施例の範囲に何ら限定されない。
【００６６】
＜キャリアの製造＞
以下の方法により、キャリアコアに被覆層を形成することでキャリアを製造した。まず、被覆層の形成に用いた各材料を以下に示す。
【００６７】
（シリコーン樹脂粒子の調製）
メチルビニルポリシロキサン１００質量部と、メチルハイドロジェンシロキサン１０質量部とを混合した。得られた混合物に、個数平均１次粒子径１．０μｍの炭酸カルシウム粒子（奥多摩工業株式会社製「タマパール（登録商標）ＴＰ−１２３」）と、ポリオキシエチレンオクチルフェニルエーテル１質量部と、水２００質量部とを添加し、ミキサーにより６，０００ｒｐｍ、３分間の乳化処理を行った。得られた反応液に、塩化白金酸−オレフィン錯塩を、白金換算で０．００１質量部添加した。その後、窒素雰囲気下、８０℃、１０時間の条件で反応液を重合反応させた。反応後、反応液に塩酸を投入して炭酸カルシウムを分解し、その後、反応により生じた粒子を水で洗浄した。その後、洗浄した粒子を湿式分級して、目的とする個数平均１次粒子径（０．０７μｍ、０．１０μｍ、１．００μｍ、２．００μｍ又は２．４０μｍ）を有する粒子を選別した後、１００度で１２時間真空乾燥を行った。これにより、シリコーン樹脂粒子１（０．０７μｍ）、シリコーン樹脂粒子２（０．１０μｍ）、シリコーン樹脂粒子３（１．００μｍ）、シリコーン樹脂粒子４（２．００μｍ）及びシリコーン樹脂粒子５（２．４０μｍ）を得た。
【００６８】
（キャリアコアの調製）
ＭｎＯ（４０質量部）と、ＭｇＯ（９質量部）と、Ｆｅ2Ｏ3（５０質量部）と、ＳｒＯ（１質量部）とを、ボールミルにて２時間の混合粉砕処理を行った。得られた造粒物を１０００℃で５時間焼成した。これにより、個数平均１次粒子径が４０μｍ、飽和磁化が６５Ａｍ2／ｋｇ（３０００×１０3／４π・Ａ／ｍ印加時）であるキャリアコア（マンガン系フェライトキャリアコア）を得た。
【００６９】
（樹脂溶液）
・シリコーン樹脂溶液１：未硬化の熱硬化型メチルシリコーン樹脂を含有する溶液（東レダウコーニング株式会社製「ＳＲ２４００」、溶剤：トルエン、固形分：５０質量％）
・シリコーン樹脂溶液２：未硬化の熱硬化型メチル／フェニル系シリコーン樹脂を含有する溶液（信越化学工業株式会社製「ＫＲ−２７１」、溶剤：キシレン、固形分：５０質量％）
・アクリル樹脂溶液：アクリル樹脂を含有する溶液（ＤＩＣ株式会社製「アクリディック（登録商標）５３−５８０」、固形分：５０質量％）
【００７０】
［実施例１］
シリコーン樹脂溶液１（８質量部）と、シリコーン樹脂粒子２（２質量部）とを、メチルエチルケトン（１００質量部）に分散させることで第１被覆溶液を調製した。流動コーティング装置を用い、上述のキャリアコアに第１被覆溶液をスプレーコートで塗布した（第１塗布工程）。第１塗布工程において、キャリアコア１００質量部に対する未硬化のシリコーン樹脂の塗布量（固形分換算）及びシリコーン樹脂粒子２の塗布量は、各々、０．８質量部及び０．２質量部とした。第１被覆溶液の硬化残分（未硬化のシリコーン樹脂及びシリコーン樹脂粒子２）における未硬化のシリコーン樹脂の含有割合は、２０質量％であった。
【００７１】
シリコーン樹脂溶液１（１０質量部）をメチルエチルケトン１００質量部に分散させることで第２被覆溶液を調製した。流動コーティング装置を用い、第１被覆溶液を塗布したキャリアコアに、第２被覆溶液をスプレーコートで塗布した（第２塗布工程）。第２塗布工程において、キャリアコア１００質量部に対する未硬化のシリコーン樹脂の塗布量（固形分換算）は、１．０質量部とした。その後、第１被覆溶液及び第２被覆溶液を塗布したキャリアコアについて、流動層にて２８０℃、１時間の熱処理を行った（加熱工程）。これにより、第１被覆溶液及び第２被覆溶液に含まれる未硬化のシリコーン樹脂を硬化させた。その結果、実施例１のキャリアを得た。
【００７２】
実施例１のキャリアの断面を、走査型電子顕微鏡（ＳＥＭ）（日本電子株式会社製「ＪＳＭ−７９００Ｆ」）を用いて倍率３０，０００倍で撮影した。実施例１のキャリアの被覆層において、シリコーン樹脂粒子２は、被覆層の径方向内側に偏在していた。被覆層の断面画像において、シリコーン樹脂粒子２の総面積のうち９９．９％が含まれる径方向内側の領域を第１領域、シリコーン樹脂粒子２の総面積のうち０．１％が含まれる径方向外側の領域を第２領域とした。第１領域の厚さと、第２領域の厚さとの比は、１：１であった。また、第１領域におけるシリコーン樹脂粒子２の面積割合は、２０％であった。以上から、第１領域は実質的に第１被覆溶液から形成され、第２領域は実質的に第２被覆溶液から形成されたと判断される。
【００７３】
［実施例２〜１０及び比較例１〜７］
以下の点を変更した以外は、実施例１のキャリアの製造と同様の方法により、実施例２〜１０及び比較例１〜７のキャリアを製造した。具体的には、実施例２〜１０、及び比較例１〜７のキャリアの製造では、第１被覆溶液及び第２被覆溶液に用いた樹脂溶液の種類及び塗布量（固形分換算）と、第１被覆溶液に用いたシリコーン樹脂粒子の種類及び塗布量とを、下記表１に示す通りに変更した。なお、下記表１において、「質量部」は、キャリアコア１００質量部に対する各成分の質量部を示す。また、「−」は、該当する成分を使用しなかったことを示す。更に、比較例６では、第２塗布工程（第２被覆溶液の塗布）を省略した。
【００７４】
【表１】
2020112650.tif 000003
【００７５】
［２成分現像剤の調製］
以下の方法により、評価用トナーを調製した。そして、評価用トナーと、実施例１〜１０及び比較例１〜７の何れかのキャリアとを混合し、評価用２成分現像剤を得た。
【００７６】
（トナー母粒子の調製）
ＦＭミキサー（日本コークス工業株式会社製「ＦＭ−１０Ｂ」）を用いて、ポリエステル樹脂（三井化学株式会社製「ＸＰＥ２５８」）１００質量部と、ポリプロピレンワックス（三洋化成工業株式会社製「ビスコール（登録商標）６６０Ｐ」）５質量部と、カーボンブラック（キャボット社製「ＲＥＧＡＬ（登録商標）３３０Ｒ」）５質量部と、４級アンモニウム塩（オリヱント化学工業株式会社製「ＢＯＮＴＲＯＮ（登録商標）Ｐ−５１」）１質量部とを、攪拌速度２４００ｒｐｍで５分間混合した。
【００７７】
続けて、得られた混合物を、材料投入量５ｋｇ／時、軸回転速度１６０ｒｐｍ、設定温度範囲８０℃以上１１０℃以下の条件で、２軸押出機（株式会社池貝製「ＰＣＭ−３０」）を用いて溶融し、混練した。その後、得られた混練物を冷却した。続けて、粉砕機（ホソカワミクロン株式会社製「ロートプレックス（登録商標）」）を用いて混練物を粗粉砕した。更に、得られた粗粉砕物を、ジェットミル（日本ニューマチック工業株式会社製「超音波ジェットミルＩ型」）を用いて微粉砕した。続けて、得られた微粉砕物を、分級機（日鉄鉱業株式会社製「エルボージェットＥＪ−ＬＡＢＯ型」）を用いて分級した。その結果、体積中位径７μｍのトナー母粒子を得た。
【００７８】
（外添剤の外添）
上述のトナー母粒子１００質量部と、導電性酸化チタン粒子（チタン工業株式会社製「ＥＣ−１００」）１．０質量部と、疎水性シリカ粒子（日本アエロジル株式会社製「ＲＡ−２００Ｈ」）０．７質量部とを、ＦＭミキサー（日本コークス工業株式会社製「ＦＭ−１０Ｂ」）を用いて攪拌速度３５００ｒｐｍで５分間混合した。その結果、トナー母粒子の表面に外添剤（導電性酸化チタン粒子及び疎水性シリカ粒子）が付着した。これにより、トナー粒子を含む評価用トナーを得た。
【００７９】
（評価用トナー及びキャリアの混合）
粉体混合機（愛知電機株式会社製「ロッキングミキサ（登録商標）」）に、評価対象となるキャリア（実施例１〜１０及び比較例１〜７のキャリアの何れか）１００質量部と評価用トナー１０質量部とを投入した。この粉体混合機を用いて内容物を１時間にわたって攪拌速度７０ｒｐｍにて攪拌した。このようにして、評価用２成分現像剤を得た。
【００８０】
＜評価＞
以下の方法により、評価用２成分現像剤の画像濃度安定性及び耐かぶり性を評価した。評価結果を下記表２に示す。
【００８１】
評価機としては、カラー複合機（京セラドキュメントソリューションズ株式会社製「ＴＡＳＫａｌｆａ５００ｃｉ」）を用いた。評価機のブラック用現像装置に評価用２成分現像剤（実施例１〜１０及び比較例１〜７の何れかのキャリアを含む２成分現像剤）を投入した。また、評価機のブラック用トナーコンテナに補給用トナー（評価用トナー）を投入した。
【００８２】
評価機を用いて、常温常湿環境（２０℃、相対湿度５０％）にて、印字率２０．０％の画像を１万枚の印刷用紙に連続印刷した。得られた印刷物のうち、１枚目の印刷物と、１万枚目の印刷物とを評価用印刷物とした。その後、同環境にて、印字率５．０％の画像を１０万枚の印刷用紙に更に連続印刷した。得られた印刷物のうち、１０万枚目の印刷物を評価用印刷物とした。印刷した印字率２０．０％の画像及び印字率５．０％の画像には、何れもソリッド画像が含まれていた。
【００８３】
［画像濃度安定性］
得られた３種類の評価用印刷物について、それぞれのソリッド画像の画像濃度（ＩＤ）を、マクベス反射濃度計（Ｘ−Ｒｉｔｅ社製「ＲＤ９１４」）を用いて測定した。画像濃度は、以下の評価基準に沿って判定した。２成分現像剤の画像濃度安定性は、全ての評価用印刷物の画像濃度がＡ又はＢである場合に良好と評価できる。
Ａ：ＩＤが１．３以上
Ｂ：ＩＤが１．０以上１．３未満
Ｃ：ＩＤが１．０未満
【００８４】
［耐かぶり性］
得られた３種類の評価用印刷物について、それぞれの白地部（非印字部）の画像濃度Ａを、カラー反射濃度計（伊原電子工業株式会社製「Ｒ７１０」）を用いて測定した。また、未印刷の印刷用紙の画像濃度Ｂを、上述のカラー反射濃度計を用いて測定した。そして、「画像濃度Ａ−画像濃度Ｂ」をかぶり濃度（ＦＤ）とした。かぶり濃度は、以下の評価基準に沿って判定した。２成分現像剤の耐かぶり性は、全ての評価用印刷物のかぶり濃度がＡ又はＢである場合に良好と評価できる。
Ａ：ＦＤが０．００５以下
Ｂ：ＦＤが０．００５超０．０１０以下
Ｃ：ＦＤが０．０１０超
【００８５】
【表２】
2020112650.tif 000004
【００８６】
実施例１〜１０のキャリアは、各々、キャリア粒子を含んでいた。キャリア粒子は、キャリアコアと、キャリアコアの表面を被覆する被覆層とを備えていた。被覆層は、シリコーン樹脂を含有するマトリックスと、マトリックスに分散するシリコーン樹脂粒子とを含み、かつ径方向内側の第１領域と径方向外側の第２領域とから構成されていた。シリコーン樹脂粒子は、９９．９質量％が第１領域に含有され、かつ０．１質量％が第２領域に含有されていた。第１領域におけるシリコーン樹脂粒子の含有割合は、１５質量％以上８５質量％以下であった。シリコーン樹脂粒子の個数平均１次粒子径は、０．０８μｍ以上２．２０μｍ以下であった。表２に示すように、実施例１〜１０のキャリアを用いた２成分現像剤は、各々、画像濃度安定性及び耐かぶり性が良好であった。
【００８７】
一方、比較例１〜７のキャリアは、各々、上述の構成を備えていなかった。その結果、比較例１〜７のキャリアを用いた２成分現像剤は、画像濃度安定性及び耐かぶり性が不十分であった。以下、比較例１〜７のキャリアについて、それぞれ詳細に説明する。
【００８８】
［比較例１］
比較例１のキャリアは、２成分現像剤の画像濃度安定性及び耐かぶり性を十分に向上できなかった。比較例１のキャリアは、被覆層がシリコーン樹脂粒子を含有しないため、被覆層の強度が不十分だったと判断される。
【００８９】
［比較例２及び３］
比較例２及び３のキャリアは、２成分現像剤の耐かぶり性を十分に向上できなかった。比較例２及び３のキャリアは、被覆層が含有するシリコーン樹脂粒子の個数平均１次粒子径が０．０８μｍ未満又は２．２０μｍ超と適切ではないため、被覆層の強度を十分に向上できなかったと判断される。
【００９０】
［比較例４及び５］
比較例４及び５のキャリアは、２成分現像剤の画像濃度安定性又は耐かぶり性を十分に向上できなかった。比較例４及び５のキャリアは、被覆層の第１領域におけるシリコーン樹脂粒子の含有割合が１５質量％未満又は８５質量％超と適切ではないため、被覆層の強度を十分に向上できなかったと判断される。
【００９１】
［比較例６］
比較例６のキャリアは、２成分現像剤の画像濃度安定性及び耐かぶり性を十分に向上できなかった。比較例６のキャリアは、シリコーン樹脂粒子が被覆層の径方向外側にも存在するため、表面に凹凸が生じ、流動性が十分でなかったと判断される。
【００９２】
［比較例７］
比較例７のキャリアは、２成分現像剤の耐かぶり性を十分に向上できなかった。比較例７のキャリアは、被覆層のマトリックスが含有する樹脂がシリコーン樹脂以外の樹脂（アクリル樹脂）であるため、被覆層が摩耗してシリコーン樹脂粒子が露出した際にトナーに付与する帯電量が大きく変化したと判断される。
【産業上の利用可能性】
【００９３】
本発明に係るキャリアは、例えば複写機、プリンター、又は複合機において画像を形成するために用いることができる。
【符号の説明】
【００９４】
１      キャリア粒子
１１    キャリアコア
１２    被覆層
１２ａ  第１領域
１２ｂ  第２領域
１３    マトリックス
１４    シリコーン樹脂粒子
【図１】
2020112650.tif 000005
【図２】
2020112650.tif 000006